Brevet FR2760752A1 — publié le 19980918

L'invention concerne une méthode qui comprend la synthèse de composés bifonctionnels puis de composés chiraux à partir de ces composés bifonctionnels, ainsi que la synthèse de supports comportant ces composés chiraux, habituellement sous forme de réseau chiral tridimensionnel réticulé et possédant généralement un taux de réticulation modulable en fonction du taux de gonflement souhaité, ainsi que l'utilisation desdits supports en préparation ou séparation d'énantiomères, et en synthèse asymétrique. L'invention concerne aussi les composés bifonctionnels, leur utilisation en tant que source de polymères fonctionnalisés, et lesdits composés chiraux, ainsi que l'utilisation desdits composés chiraux dans un support chiral en séparation et en préparation d'énantiomères, principalement en chromatographie analytique ou préparative, et en synthèse asymétrique. La séparation d'énantiomères est un domaine en expansion depuis une vingtaine d'années, tant au niveau préparatif qu'au niveau analytique. Ceci est vrai en particulier pour l'utilisation en pharmacie, o la législation impose l'étude séparée des isomères optiques de tout composé entrant dans la composition d'un médicament. Les polysaccharides substitués ont fait l'objet de nombreuses études, et des celluloses déposés physiquement sur support de gel de silice sont commercialisées. De tels composés présentent cependant le désavantage d'être le plus souvent solubles dans les solvants polaires organiques, ce qui limite singulièrement leur utilisation. Des solutions récentes ont été apportées au problème de la solubilisation, par l'établissement de liaisons covalentes entre le polysaccharide substitué et le support. Kimata et al. ont exposé leurs résultats (Analytical methods and instrumentation, vol. 1, 23-29 (1993)) sur une phase stationnaire chirale à base de Cellulose- Tris 2,3,6(4-Vinyl benzoate) déposée sur gel de silice puis polymérisée sur le support. Les données chromatographiques obtenues avec deux mélanges racémiques tests, sont les suivantes: Suppor déposé Support déposé et polymérisé Oxyde de stilbène 1-(1-naphtyl Oxyde de stilbène 1-(1- naphtyl ethanol) ethanol) k'l 1,08 2,15 1,04 1,47 k'2 1,66 2,84 1,44 1,80 a 1,54 1, 32 1,39 1,22 Rs 3,63 2,34 3,82 1,44 o tRito - k'let k'2 sont les facteurs de capacité, c'est-à-dire qui, si i = 1 ou 2, k'i - to to O tRi est le temps de rétention du composé i et to est le temps mort. tR2- to k'2 - ca est le facteur de sélectivite: a= t o = tRl_ to kl - Rs est le facteur de résolution: Rs =4. 1a)(k'2-(N)1/2 o N est le nombre de plateaux N = a (-tr 2, avec W largeur de pic à une ordonnée donnée reliée au carré de 2 2 2 l'écart type ou variance o2 par relation W = a2 soit N= 16R) = 5,54) On peut observer, entre le support déposé et le support déposé et polymérisé, une baisse systématique des facteurs de sélectivité obtenus: moins 10 % sur le trans- stilbène oxyde (ac varie de 1,54 à 1,39) et moins 25 % pour le 1-(1Naphtyl)Ethanol. Ce phénomène pourrait s'expliquer par une solubilité partielle du support polymérisé du fait d'une polymérisation incomplète due à une réactivité faible du groupement vinyl benzoate dans des conditions réactionnelles mises en oeuvre. D'autre part, Kimata et al. ne présentent aucun exemple de séparation dans un solvant polaire pur (brevet ou publication). Okamoto et al. ont revendiqué (EP-B-0155 637) les polymères liés chimiquement à du gel de silice. Ils décrivent en particulier le greffage de cellulose TRIS 2,3,6-phénylcarbamate sur du gel de silice via un intermédiaire tritylé puis la réalisation de la liaison covalente, entre le gel de silice et le carbamate de polysaccharide partiellement dérivé, par l'action d'un diisocyanate. Les résutlats des analyses élémentaires effectuées lors des différentes étapes de synthèse sont les suivants (EP 0155 637 B1, page 8 à page 9, ligne 33). C% H% N% 1. Trityl cellulose déposée sur silice 15,40 1,23 0,09 2. Cellulose détritylée déposée sur silice 3,61 0,60 - 3. Cellulose liée à la silice par toluène 2,4 diisocyanate ? ? ? 4. Cellulose phényl carbamate liée à la silice et lavée THF/chloroforme 3,23 0,27 0,45 La perte en taux de greffage entre la cellulose déposée sur silice (2) et le phénylcarbamate de cellulose lié à la silice (4) est importante sachant que le taux de (4) calculé d'après (2) est de l'ordre de 14 % en carbone. On peut donc estimer la perte en motifs hydrocarbonés à 80 % depuis la réalisation de la liaison covalente, entre le cellulose et la silice, par le bras diisocyanate suivi de la dérivation des OH avec l'isocyanate de phényle et le lavage final au chloroforme. Aucun exemple de séparation dans les solvants polaires n'est donné pour le support obtenu. Okamoto et al. ont revendiqué (JP 06-206-893) un oligosaccharide lié chimiquement à du gel de silice par l'intermédiaire d'une fonction imine réduite en amine. L'amylose est ensuite régénéré par voie chimioenzymatique à partir de cet oligosaccharide. Les fonctions hydroxyles disponibles sont ensuite dérivées en fonctions carbamates. Aucun exemple de séparation dans un solvant polaire pur n'est donné. D'autre part, il est intéressant de travailler en surcharge importante de colonne pour des applications préparatives. La possibilité d'utiliser 100 % du matériau chiral sous forme de billes de polymère pur de polysaccharides substitués, au lieu de les déposer physiquement sur support, s'est révélée efficace pour augmenter les rendements massiques des processus de chromatographie chirale préparative. Ainsi les brevets EP-B-348-352, EP-B-316.270 et WO 96/27.639 concernent la réalisation de billes de cellulose pour la séparation d'isomères optiques. Toutefois, les billes de polymères purs sont solubles dans les solvants polaires comme les solvants halogénés- le tétrahydrofurane, le dioxane, etc. Il est donc impossible d'utiliser ces solvants purs ou des mélanges avec de fortes proportions de ces derniers, pour réaliser des séparations d'isomères. Afin de pallier cet inconvénient Francotte et al. ont revendiqué la polymérisation par rayonnement de polysaccharides dérivés (WO 96/27.615). Toutefois, le taux de polymérisation semble difficile à maîtriser dans un tel procédé. Aucun exemple de séparation n'est donné dans un solvant polaire pur. Minguillon et al. ont décrit la synthèse de cabarmates de cellulose partiellement dérivés avec un chlorure d'undécénoyle. Toutefois, la structure du support n'est pas explicitée (J. of Chromatog. A 728 (1996), 407 - 414 et 415-422). Lange a revendiqué (US-A-5.274.167) la polymérisation de dérivés d'acide méthacyclique optiquement actifs, la structure du support n'étant pas explicitée. Aucun exemple de séparation dans un solvant polaire pur. La présente invention concerne la préparation de nouveaux composés chiraux et leur utilisation dans la préparation ou la séparation d'énantiomères, en particulier sur support ou en billes de polymères. Les supports chiraux sont obtenus sous forme de billes de polymère pur de composé chiral habituellement polymérisé et réticulé de préférence en un réseau osidique tridimensionnel ou obtenus sous forme de composé chiral attaché par un lien covalent à un support puis polymérisé et réticulé de préférence en un réseau osidique tridimensionnel. Les supports chiraux selon l'invention révèlent une stabilité remarquable dans les solvants polaires tels que le THF (tétrahydrofurane), le chloroforme, le chlorure de méthylène, l'acétonitrile, le toluène, l'acétone ou l'acétate d'éthyle. Pour la première fois, la séparation d'une molécule racémique sur un support à base de polysaccharide a pu être réalisée dans le chloroforme pur (voir les exemples: lA, lB, IC et ID). Cette stabilité exceptionnelle des nouveaux supports chiraux vis-à-vis des solvants polaires est associée à des cinétiques de transfert de masse entre les solutés et le réseau osidique tridimensionnel extrêmement rapides. Pour la première fois, également, ont pu être réalisées des séparations en mode normal ou inverse par gradient d'élution sur des phases stationnaires chirales (voir les exemples: IIA et IIB) Nous avons d'autre part noté que le taux de réticulation des supports chiraux avaient une influence sur la capacité de gonflement des supports. Ladite capacité de gonflement étant variable, elle présente des difficultés de mise en oeuvre pour des utilisations analytiques ou préparatives dans des processus chromatographiques: volume variable du support, création de pertes de charge importantes lors du gonflement pouvant induire l'explosion de colonnes insuffisamment dimensionnées ou l'impossibilité de percolation pour celles résistant aux fortes pressions; on observe également lors de la rétractation la formation de volumes morts incompatibles pour les utilisations courantes. La possibilité de modifier, par unité chirale, le nombre et la nature des composes bifonctionnels assurant la polymérisation et la réticulation induit l'avantage de pouvoir modifier le taux de réticulation et donc la performance finale du support chiral et permet en particulier de maîtriser sa capacité de gonflement dans les solvants polaires. D'autre part, nous avons remarqué que l'utilisation de solvants polaires en mélange avec d'autres solvants de type alcane/alcool permettait, dans certains cas, d'inverser l'ordre d'élution des énantiomères de composés d'intérêt biologique (voir les exemples: 11I). Dans l'analyse de la pureté énantiomérique de molécules chirales, le gain en sensibilité est par conséquent significatif. En effet, le premier composé élué l'est toujours avec un nombre de plateaux théoriques supérieur au second. D'autre part, et pour les mêmes raisons, le premier énantiomère élué dans un processus de chromatographie préparative chirale est toujours le plus pur et le plus concentré. Il y a donc un intérêt majeur en chromatographie chirale analytique et préparative à pouvoir maîtriser l'ordre de sortie des énantiomères. -6 Le réseau osidique tridimensionnel des nouveaux supports chiraux offre donc cette possibilité par des effets de "matrice" gonflant plus ou moins en fonction du taux de réticulation du support et de la nature du solvant polaire utilisé. En fonction de la disposition spatiale des mêmes constituants fonctionnels de chaque énantiomère, la matrice favorise l'élution de l'un ou l'autre des énantiomères par une structure tridimensionnelle de forme variable. La bifonctionnalité permet de lier entre elles des unités chirales, préférentiellement osidiques, par l'intermédiaire d'une ou plusieurs liaisons covalentes permettant de constituer un réseau tridimensionnel polymérisé et réticulé et donc le taux de réticulation dépend: - du nombre de fonctions -OH, -NH2, -NHR ou SH de l'unité chirale ayant réagi ou mises en réaction avec les composés: [R-CH = CH - X - O]n Ar - Q [(R1 R2 R3) Si - CH(R)- CH2 - X - O]n Ar - Q - du nombre n de cette même formule. O Ar, n et Q sont explicités ci-après. La dérivation des fonctions -OH, -NH2 ou SH est généralement et de préférence partielle dans le cas o l'on souhaite utiliser des solvants polaires et bénéficier des effets de "matrice" qui s'y rapportent. En effet, le taux de réticulation du réseau de préférence osidique chiral tridimentionnel est maximal et les effets de gonflement sont également maximisés; I'utilisation des méthodes gradients est en général impossible ainsi que l'utilisation de solvants polaires purs ou de mélanges à forts taux de solvants polaires. L'invention concerne une méthode comprenant les étapes successives suivantes: 1/ la synthèse d'au moins un composé bifonctionnel de type alkényloxyaryle ou alkénylaryloxyaryle de formule générale [R-CH=CH-(X)O-]n-Ar-Q, o Q est un groupement réactif vis-à-vis d'un hydrogène porté par un hétéroatome choisi dans le groupe formé par l'oxygène, I'azote et le soufre ou un précurseur d'un tel groupement, et o: - n est compris entre 1 et 20 7 2760752 R est l'hydrogène ou un groupement alkyle linéaire ou ramifié ou un groupement alkoxy linéaire ou ramifié ou l'hydroxyle ou un groupement aryle éventuellement substitué, - X est un groupement alkyle linéaire ou ramifié ou un groupement aryle éventuellement substitué par au moins un groupement choisi dans le groupe formé par les groupements hydrogène, alkyle, alkoxy, hydroxy ou trihalogénoalkyle - Ar est un groupement aryle ou polyaryle, éventuellement substitué par au moins un atome d'hydrogène ou un groupement choisi dans le groupe formé par les groupements alkyle, alkoxy, hydroxy, trihalogénoalkyle, silyle, thiol, amino, aminoalkyle, amide, nitro, nitrosamino, N-amino, aldéhyde, acide ou ester 2/la réaction d'au moins un hydrogène d'une fonction alcool, amine ou thiol d'au moins une unité chirale d'un produit, de préférence une unité osidique d'un produit choisi parmi les holosides, hétéroholosides, oligosides, cyclooligosides, hétérooligosides, polyosides, hétéropolyosides, enzymes et protéines avec au moins un groupement Q de composé bifonctionnel de l'étape 1/, de façon à synthétiser au moins un composé chiral. Le composé choisi parmi les holosides, hétéroholosides, oligosides, cyclooligosides, hétérooligosides, polyosides, hétéropolyosides, enzymes et protéines, est généralement choisi parmi les composés suivants: pullulane, béta- 2,1-fructane (inuline), béta-1,4-mannane, cellulose, béta-1,3-glucane curdlane, chitosane, dextrane, amylose-cyclodextrines, alpha-1,3-glucane, béta-1,2-glucane, béta-1,4-xylane, dont les formules sont données ci-après. De préférence, le groupement Q est choisi dans le groupe formé par les groupements suivants: -N=C=O ou son précurseur, -NH2 ou -CON3, -COCI ou son précurseur, COOH, -N=C=S, -CH2-Y, o Y est Cl ou Br ou I ou le méthylsulfonyloxy ou le paratolènesulfonyloxy ou le 3,5diméthylphénylsulfonyloxy. 3O La méthode selon l'invention peut comporter une étape supplémentaire d'hydrosilylation, avant ou après l'étape 2/, de façon à transformer au moins une partie des motifs alcényles R-CH=CH- en motif (R1,R2,R3)-SiCH(R)-CH2-, o: * R1 est un groupement hydrogène ou alkoxy ou halogène ou amino ou alkylamino, * R1 et R3, identiques ou différents de R1, sont chacun un groupement alkoxy, hydroxy, trihalogénoalkyle, linéaire ou ramifié, ou aryle. R est l'hydrogène ou un groupement alkyle linéaire ou ramifié ou un groupement alkoxy linéaire ou ramifié ou l'hydroxyle ou un groupement aryle éventuellement substitué. L'hydrosilylation a généralement lieu en milieu solvant, en présence d'un catalyseur approprié, tel que du platine. YW 2ou 3 WY, 0- n pullulane Y W W Y wYY W nn beta- 1,4-mannane béta-2,1 -fructane (inuline) YW Y WY 0-. Y W 0y n n cellulose arnylose-cyclodextrine Y YY - YW - - YW - Y W Y W. n_ n _ beta- I,3-glucane alpha- 1,3-glucane curdlane YW YW W y. 0 0... NHW: n n Chitosane beta- 1,2-glucane W\' 0- WY dsWY, 4os n n dextrane béta-1,4- xylane o Y représente un atome de soufre, d'oxygène ou le groupement NH o W représente un radial éthylénique de formule générale [R-CH = CH - (X) - O]n -Ar - Z dans laquelle Z représente un groupement NH-CO, ou un groupement -NH-CS,ou un groupement CO, ou un groupement CH2 et dans laquelle les symmboles R, X et Ar sont explicités ci-après. o n est un nombre entier compris entre 5 et 2000 et o chaque unité osidrique contient au moins 0,05 groupe Y-W; les Y et les W pouvant être identiques ou différents. En particulier, I'invention concerne un composé chiral polymérisé et réticulé ou les dérivés ester ou amide ou urée ou carbamate ou thioéther ou thiocarbamate dudit composé chiral polymérisé et réticulé de formule générale: (LIENA) NI qCHIRALE( IL s (LIEN B)r aea5umiséaà1etnfr avec q au moins égal à 1 et inférieur à 20 avec s au moins égal à 1 et inférieur à 20 000 et avec si r = 0, le composé est un polymère ou oligomère ou monomère chiral pur réticulé si r > 1, le composé est un polymère ou oligomère ou monomère chiral réticulé en un réseau tridimensionnel et lié à un support réticulé. avec: LIEN A: -Y-W-Ar --0O-X-CH2-CH-L-CH-CH2-X-O -Ar-W-Y- et avec LIEN B: R I SUPPORT -K -CH -CH2 -X -O -Ar -W -Y - R dans lequel: -, unité chirale " représente un composé chiral monomérique, oligomérique, cyclooligomérique ou polymérique et comportant éventuellement une fonction amine primaire ou secondaire ou une fonction hydroxyle primaire, secondaire ou tertiaire ou une fonction sulfidryle et dans lequel tout ou partie de ces fonctions sont 1l éventuellement modifiées sous forme ester, amide, urée, carbamate, thioester ou thiocarbamate, - W représente un groupement - CH2 - ou un groupement -COou un groupement -NH-CO- ou un groupement -NH - CS- - Y représente un atome de soufre ou d'oxygène ou le groupement amino. - n est compris entre 1 et 20. - Ar représente un groupement aryle ou polyaryle. - X représente un groupement akyle ou aryle. - R représente un groupement alkyle ou un hydrogène. - L représente une liaison simple ou un bis-sulfidryle ou un silane ou un groupement éthylène éventuellement substitué ou un disiloxane - K représente une liaison simple ou un siloxane ou un silane. - " Support - représente un support organique ou minéral, fonctionnalisé par un alcène ou un hydrogénosilane ou un sulfidryle. Ainsi ledit composé ou un de ses dérivés possède de préférence avec des formules suivantes R UNITE. ", UNlI 4}Y-WArfO-X-C-C- HCH X Oj}Ar-W- H 1 UNITE Y-W -Ar{O-X-C-S--S-C-C-X-0 -Ar-W -Y C } W rO C-C-L3 CH / / / HH2 R R3 R2 n R UNITE H2 R H2 CHIRALE H21- n, R CHIAL Y-W -ArO-X-C7?-C-C-cx-OjAr-W- CHRL J'E" H A] H H I H H I W -Ar-O--X-C-C-K SUPPORT K-C-C--X-O-Ar-W H2 R 1 H2 R R R2 R3 R CHIRE Y O iCC - UNITE UNaitemen [d'au moinsnepat RR3 R2 Hs NIRAE y y 1 H H W -Ar-O-X-C-C--S--O SUPPOR-C-C-X-O-Ar-W H2I / H2 R R UNITE {OXC R2 R3 R2} rWCHRL R R3 R2 Jn Y y I H H I W -Ar-O-X-C-C- -K-C--X-0-Ar-W H2 I 1 H2 R R La méthode selon l'invention comporte de préférence une étape supplémentaire de traitement d'au moins une partie du composé chiral obtenu précédemment de façon à obtenir un support chiral. Généralement ledit traitement est choisi dans le groupe formé par les trois traitements décrits ci-après. Un premier traitement dudit composé chiral consiste à réaliser le dépôt physique d'au moins une partie dudit composé sur un support. Un tel traitement consiste généralement en l'ajout, sur le composé chiral mis en solution dans un solvant polaire en présence d'un support, d'un cosolvant, ledit ajout étant suivi d'une précipitation dudit composé sur ledit support, ou bien à l'évaporation du composé chiral mis en solution dans un solvant polaire en présence d'un support. Un deuxième traitement dudit composé chiral consiste à réaliser le dépôt physique puis le greffage par liaison covalente d'au moins une partie dudit composé chiral sur un support, ledit support étant préalablement dérivé au moins en partie par au moins un groupement choisi dans le groupe formé par les groupements alkoxy, halogéno ou aminosilanes comportant également la fonction de type -SH, -SiH ou -CH=CH-. Le deuxième traitement comprend généralement l'addition des fonctions alcényles libres de ladite partie du composé chiral sur ledit support préalablement dérivé suivi de la réticulation in situ des fonctions alcényles restantes pour constituer un réseau chiral tridimensionnel. La réaction est en général conduite dans un solvant à haut point d'ébullition, tel que par exemple un hydrocarbure, de façon à favoriser la cinétique. La réaction de greffage entre au moins une partie des fonctions alcényles des unités chirales (de préférence osidiques) de ladite partie du composé chiral et au moins une partie des fonctions -SH, -SiH ou -CH=CH- du support dérivé ont généralement lieu dans un solvant organique en présence d'un catalyseur approprié tels que les peroxydes ou les sels de platine. Dans le cas o le composé chiral a subi l'étape supplémentaire d'hydrosilylation, le greffage est conduit généralement sur au moins une partie des fonctionnalités terminales de type hydrogène, alkoxy, halogéno ou alkylaminosilane. En ce qui concerne les premier et deuxième traitements, le support est généralement choisi dans le groupe formé par les supports de type gel de silice native ou modifiée, les oxydes de zircone, de magnésium, d'aluminium, de titane, les billes de verre, les carbones ou tout polymère organique. Un troisième traitement dudit composé chiral consiste à réaliser au moins en partie la polymérisation généralement par réticulation d'au moins une partie dudit composé chiral, de façon à obtenir des billes de polymères qui constituent essentiellement un support chiral. Une mise en oeuvre possible du troisième traitement comprend généralement la mise en solution de ladite partie du composé chiral dans un solvant approprié puis la mise en réaction dans un milieu biphasé, suivie de l'évaporation dudit solvant de façon à obtenir le polymère sous forme de billes ou de particulières irrégulières, puis la polymérisation par réticulation intra- ou inter-moléculaire d'au moins une partie des motifs alcényles des unités de préférence osidiques de ladite partie du composé chiral, par chauffage en présence d'initiateur de polymérisation tels que les peroxydes. Une autre mise en oeuvre du troisième traitement comprend les mêmes étapes, à l'exception de la polymérisation par réticulation qui est obtenue par hydrosilylation, à l'aide d'hydrosilanes ou d'hydrosiloxanes, d'au moins une partie des fonctions alcényles de ladite partie du composé chiral sur des composés bifonctionnels de type dithiols HS-(...)-SH, dihydrogénosilanes HSi-(..)-SiH, ou composés polyfonctionnels de type tetraméthyldisiloxane ou 1,3,5,7-tétraméthyl cyclotétrasiloxane ou méthylhydrocyclosiloxanes ou de type éthanedithiol ou avec du soufre. La polymérisation par réticulation est connue per se et décrite, par exemple dans J. Chromatogr. 1992, 594, 283-290. La technique décrite dans cet article peut être utilisée pour préparer les composés chiraux selon l'invention. La réaction est en général conduite dans un solvant inerte vis-à-vis de l'hydrosilylation comme le toluène, le dioxane 1,4, le chloroforme, le tétrahydrofurane (THF) et le xylène ou les mélanges de ces solvants, à des températures variant de 40 à 140 C. L'utilisation de catalyseur comme les complexes métalliques de platine ou de rhodium accélère la cinétique de la réaction. Les hydrosilanes ou hydrosiloxanes utiles à la préparation des composés chiraux peuvent être définis par la formule générale suivante: R Rlf|i R0I_ R RI1: est un groupement alkoxy ou halogène ou alkylamino. Ri: identique ou différent de R1 est un groupement alkoxy, hydroxyle, aryle, trihalogénoalkyle, alkyle linéaire ou ramifié. F: est (CH2), ou l'oxygène t: varie de 0 à 3000 u: variede 0 à 10. Dans le cas o le composé chiral a subi l'étape supplémentaire d'hydrosilylation, la polymérisation a principalement lieu grâce à l'hydrolyse contrôlée d'au moins une partie des fonctions terminales de type hydrogénosilanes, alkoxysilanes, halogénosilanes ou Nalkylaminosilanes, qui conduit principalement à des particules sensiblement sphériques de polymère pur. Le support chiral obtenu précédemment par un des trois traitements est de préférence utilisé selon la méthode de l'invention dans une opération de séparation de composés chiraux ou de préparation d'énantiomères. Ladite opération est généralement choisie parmi les méthodes suivantes: la chromatographie liquide, généralement la chromatographie liquide à usage préparatif ou analytique, comprenant les techniques suivantes: chromatographie liquide basse, moyenne et haute pression (HPLC), chromatographie à contre-courant et chromatographie en lit mobile simulé, la chromatographie gazeuse, généralement analytique ou préparative, la chromatographie supercritique, la chromatographie subcritique, la chromatographie de partage centrifuge, I'électrophorèse, l'éléctrochromatographie, ou tout procédé de séparation membranaire, ainsi que la synthèse asymétrique. L'invention concerne aussi un procédé de synthèse de polymères comprenant les étapes successives suivantes: 1/ la synthèse d'au moins un composé bifonctionnel de type alkényloxyaryle ou alkénylaryloxyaryle de formule générale [R-CH=CH-(X)-O-]n-Ar-Q, o Q est un groupement choisi dans le groupe formé par les groupements suivants: - N = C = O ou son précurseur, - NH2 ou - CON3, -COCI ou son précurseur, - COOH, - N = C = S, - CH2Y, o Y est Cl ou Br ou I ou le méthylsulfonyloxy ou le paratoluènesulfonyloxy ou le 3,5- diméthylènephényl-sulfonyloxy, et o: -n est compris entre 1 et 20, -R est l'hydrogène ou un groupement alkyle linéaire ou ramifié ou un groupement alkoxy linéaire ou ramifié ou l'hydroxyle ou un groupement aryle éventuellement substitué, -X est un groupement alkyle linéaire ou ramifié ou un groupement aryle éventuellement substitué par au moins un groupement choisi dans le groupe formé par les groupements hydrogène, alkyle, alkoxy, hydroxy ou trihalogénoalkyle -Ar est un groupement aryle ou polyaryle, éventuellement substitué par au moins un atome d'hydrogène ou un groupement choisi dans le groupe formé par les groupements alkyle, alkoxy, hydroxy, trihalogénoalkyle, silyle, thiol, amino, aminoalkyle, amide, nitro, nitrosamino, N-amino, aldéhyde, acide ou ester. 2/la polymérisation par le motif alcényle du composé bifonctionnel de l'étape 1/, de façon à synthétiser au moins un polymère fonctionnalisé par un groupement Q. L'invention concerne aussi tout composé bifonctionnel de type alkényloxyaryle ou alkénylaryloxyaryle de formule générale [R-CH=CH-(X)-O-]n-Ar-Q, o Q est un groupement réactif vis-à- vis d'un hydrogène porté par un hétéroatome choisi dans le groupe formé par l'oxygène, I'azote et le soufre, ou un précurseur d'un tel groupement, et o: -n est compris entre 1 et 20 -R est l'hydrogène ou un groupement alkyle linéaire ou ramifié ou un groupement alkoxy linéaire ou ramifié ou l'hydroxyle ou un groupement aryle éventuellement substitué, -X est un éventuel groupement alkyle linéaire ou ramifié ou un groupement aryle éventuellement substitué par au moins un groupement choisi dans le groupe formé par les groupements hydrogène, alkyle, alkoxy, hydroxy ou trihalogénoalkyle -Ar est un groupement aryle ou polyaryle, éventuellement substitué par au moins un atome d'hydrogène ou un groupement choisi dans le groupe formé par les groupements alkyle, alkoxy, hydroxy, trihalogénoalkyle, silyle, thiol, amino, aminoalkyle, amide, nitro, nitrosamino, N-amino, aldéhyde, acide ou ester, à l'exclusion des composés suivants: la 4-alkyloxyaniline, I'acide 4-allyloxybenzoïque, son chlorure d'acide et la 4- allyloxyphénylisocyanate. La synthèse et/ou l'emploi desdits composés est décrite dans les articles: * M.A. Apfel, H. Finkelmann, G.M. Janini, R.J. Laub, B.H. L hmann, A. Price, W.L. Roberts, T.J. Shaw, and C.A. Smith, Analytical chemistry, 1985, 57, 651658. * Y. Nambu and T. Endo, Journal of Organic Chemistry, 1993, 58,1932-1934. * G. Yi, J.S. Bradshaw, B.E. Rossiter, S.L. Reese, R. Petersson, K.E. Markides and M.L. Lee, Journal of Organic Chemistry, 1993, 58, 2561-2565. * G. Yi, J.S. Bradshaw, N.E. Rossiter, A. Malik, W. Li, H. Yun, M.L. Lee, Journal of Chromatography A, 673 (1994), 219-230. * G. Yi, J.S. Bradshaw, B.E. Rossiter, A. Malik, H. Yun and M.L. Lee, Journal of Heterocyclic Chemistry, 352, 621 (1995). * G. Yi, W. Li, J.S. Bradshaw, A. Malik, M.L. Lee, Journal of Heterocyclic Chemistry, 32,1715 (1995). De préférence, le groupement Q est choisi dans le groupe formé par les groupements suivants: - N = C = O ou son précurseur, -NH2 ou -CON3, - COCI ou son précurseur, -COOH, - N = C = S, -CH2-Y, o Y est Cl ou Br ou I ou le méthylsulfonyloxy ou le paratoluènesulfonyloxy ou le 3,5-diméthylsulfonyloxy. L'invention concerne aussi tout composé chiral susceptible d'être obtenu par réaction de substitution d'au moins un hydrogène d'une fonction alcool, amine ou thiol d'au moins une unité chirale d'un produit, de préférence d'une unité osidique d'un produit choisi parmi les holosides, hétéroholosides, oligosides, cyclologosides, hétérooligosides, polyosides, hétéropolyosides, enzymes et protéines, avec au moins 17 2760752 un groupement Q du composé bifonctionnel précédent. L'invention concerne aussi tout composé chiral susceptible d'être obtenu par réaction d'hydrosilylation dudit composé chiral substitué, de façon à transformer au moins une partie des motifs alcényles dudit composé chiral R-CH=CH-n motif (R1,R2,R3)-Si-CH(R)-CH2-, o: R1 est un groupement hydrogène ou alkoxy ou halogène ou amino ou alkylamino, R1 et R3, identiques ou différents de R1, sont chacun un groupement alkoxy, hydroxy, trihalogénoalkyle ou alkyle, linéaire ou ramifié, ou aryle R est l'hydrogène ou un groupement alkyle linéaire ou ramifié ou un groupement alkoxy linéaire ou ramifié ou l'hydroxyle ou un groupement aryle éventuellement substitué. L'invention concerne aussi tout composé chiral susceptible d'être obtenu par réaction d'hydrosilylation du composé bifonctionnel, de façon à transformer au moins une partie des motifs alcényles R-CH=CH- en motif (R1,R2,R3)-SiCH(R)- CH2-, o: R est un groupement hydrogène ou alkoxy ou halogène ou amino ou alkylamino, R1 et R3, identiques ou différents de R1, sont chacun un groupement alkoxy, hydroxy, trihalogénoalkyle ou alkyle, linéaire ou ramifié; R est l'hydrogène ou un groupement alkyle linéaire ou ramifié ou un groupement alkoxy linéaire ou ramifié ou l'hydroxyle ou un groupement aryle éventuellement substitué; puis par réaction d'au moins un hydrogène d'une fonction alcool amine ou thiol d'au moins une unité chirale d'un produit, de préférence une unité osidique d'un produit choisi parmi les holosides, hétéroholosides, oligosides, cyclooligosides, hétérooligosides, polyosides, hétéropolyosides, enzymes et protéines, avec au moins un groupement Q dudit composé bifonctionnel. L'invention concerne aussi tout support chiral susceptible d'être obtenu à partir des composés chiraux précédents, par dépôt physique sur un support. L'invention concerne aussi tout support chiral susceptible d'être obtenu à partir des composés chiraux précédents et d'un support, ledit support étant préalablement dérivé par au moins un groupement choisi dans le groupe formé par les groupements alkoxy, halogéno ou aminosilanes comportant également la fonction de type -SH, -SiH ou - CH=CH-, par réalisation de liaisons chimiques covalentes par au moins une partie des motifs alcényles desdits composés chiraux suivie de la réticulation in situ des fonctions alcényles restantes pour constituer un réseau chiral tridimensionnel. L'invention concerne plus généralement tout support chiral comportant au moins un des composés chiraux précédents et au moins un support. De préférence, ledit composé est lié chimiquement audit support, par au moins une liaison chimique covalente. Le support est généralement choisi dans le groupe formé par les supports de type gel de silice native ou modifiée, les oxydes de zircone, de magnésium, d'aluminium, de titane, les billes de verre, les carbones ou tout polymère organique. L'invention concerne aussi tout support chiral susceptible d'être obtenu à partir d'au moins un des composés chiraux précédents par polymérisation généralement par réticulation d'au moins une partie des motifs alcényles dudit composé chiral de façon à obtenir des billes de polymères. L'invention concerne plus généralement tout support chiral comportant des billes d'au moins un des composé chiraux précédents. Enfin, I'invention concerne aussi tout procédé de séparation de composés chiraux ou de préparation d'énantiomères par utilisation d'au moins un support chiral précédent dans une opération choisie parmi les méthodes suivantes: la chromatographie liquide, la chromatographie gazeuse, la chromatographie supercritique, la chromatographie subcritique, la chromatographie de partage centrifuge, l'électrophorèse, l'éléctrochromatographie ou tout procédé de séparation membranaire, ainsi que la synthèse asymétrique. Les exemples suivants illustrent l'invention sans toutefois en limiter la portée. Exemples: 1 - Préparation de supports chromatographiques selon l'invention a) Préparation de l'acide parapent-4-ènoxybenzoïque: Dans un réacteur, on place successivement 2 g d'hydroxyde de sodium, 15 ml d'eau distillée, 7,6 g de 4-hydroxybenzoate de méthyle, 0,16 g de bromure de tetrabutylammonium et 5,92 ml de 5-bromopent-1-ène. Une agitation vigoureuse est maintenue à température ambiante pendant une nuit. Après avoir ajouté 30 ml d'une solution d'hydroxyde de sodium 2,5 M, le milieu réactionnel est chauffé à 60-80 C pendant 90 minutes. Il est ensuite dilué avec 120 ml d'eau distillée et extrait avec deux fois 50 ml d'éther diéthylique. La phase aqueuse est acidifiée avec 10 ml d'acide chlorhydrique concentrée pour permettre la précipitation de l'acide. Après filtration, lavage à l'eau distillée puis séchage dans un dessicateur sur P205, l'acide est obtenu avec un rendement de 93%. b) Préparation du chlorure d'acide de l'acide parapent-4-ènoxybenzoïque , 3 g d'acide parapent-4-ènoxybenzoïque sont mis en suspension dans 60 ml de toluène auquel on ajoute 17 ml de chlorure de thionyle. Le mélange réactionnel est chauffé à reflux pendant 30 minutes puis évaporé sous vide. Le résidu huileux obtenu est distillé sous vide (110 C/1mm de Hg). Le rendement de cette synthèse est de 85%. c) Préparation du parapent-4-ènoxybenzoylazide A une solution aqueuse d'azoture de sodium (3,9 g dans 22 ml d'eau distillée), on ajoute goutte à goutte une solution de 11,27 g de chlorure de parapent-4- ènoxybenzoyle dissous dans 15 ml d'acétone à température ambiante en maintenant une agitation vigoureuse. A la fin de l'addition, le milieu réactionnel est agité pendant une heure puis dilué avec 50 ml d'eau. Après décantation, I'huile incolore obtenue est séchée sur sulfate de magnésium.(Rendement = 80%). d) Préparation du parapent-4-ènoxyphénylisocyanate 11,6 g de parapent-4ènoxybenzoylazide sont mis en solution dans 80 ml de toluène anhydre puis porté à reflux pendant 90 min. Le solvant est ensuite évaporé sous vide et le résidu qui se présente sous l'aspect d'une huile incolore est distillé sous vide (100 C/1 mm de Hg). Le rendement de cette synthèse est de 94% 2a) Préparation d'une cellulose tris[2,3,6-(4- allyloxyphényl)uréthane] (pour préparation d'un support de type B) Dans un réacteur, on place 2,5 g de cellulose microcrystalline, 75 ml de pyridine et 38 ml d'heptane. L'agitation et le chauffage du milieu réactionnel permet de déshydrater la cellulose par entraînement azéotropique. 9,31 g de 4-allyloxyphénylisocyanate et 0,05 g de 4- diméthylaminopyridine sont additionnés au mélange et le reflux est maintenue pendant 8 heures. A la fin de la réaction, on ajoute 65 ml de méthanol et le reflux est poursuivi pendant 15 minutes. La cellulose dérivée est ensuite lavée trois fois avec 300 ml d'eau distillée puis 140 ml de méthanol. b) Préparation d'une cellulose tris[6-(4-allyloxyphényl)uréthane,2, 3,6-(3,5- diméthylphényl)uréthane] (pour préparation d'un support de type A) Dans un réacteur, on place 2,5 g de cellulose microcrystalline, 75 ml de pyridine et 38 ml d'heptane. L'agitation et le chauffage du milieu réactionnel permet de déshydrater la cellulose par entraînement azéotropique. 1,35 g de 4-allyloxyphénylisocyanate, 6,80 g de 3,5- diméthylphénylisocyanate et 0,05 g de 4-diméthylaminopyridine sont additionnés au mélange et le reflux est maintenue pendant 8 heures. A la fin de la réaction, on ajoute 65 ml de méthanol et le reflux est poursuivi pendant 15 minutes. La cellulose dérivée est ensuite lavée trois fois avec 300 ml d'eau distillée puis 140 ml de méthanol. 3 - Composite obtenu entre une cellulose dérivée et une silice modifiée ( silice mercaptopropyle). a) Préparation d'une silice mercaptopropyle Dans un réacteur, on place 10 g de silice Kromasil (5pm, 100A o 1AÀ = o, lnm)) en suspension dans 50 ml de toluène. Le milieu est porté à reflux pour déshydrater la silice par entraînement azéotropique. On ajoute ensuite 45 ml de mercaptopropyltriméthoxysilane et 20 ml de pyridine. Le mélange réactionnel est agité et chauffé à 110 C pendant deux jours. Après filtration et lavage au méthanol et au diéthyléther puis séchage à 600C sous vide, on obtient une silice mercaptopropyle avec un taux de greffage de 0,85 mmol/g en fonction thiol Préparation du composite bl) Pour support de type B: 0,45 g de cellulose tris[2,3,6-(4- allyloxyphényl)uréthane] sont mis en solution dans 27 ml de tétrahydrofurane puis on ajoute 3 g de silice Kromasil mercaptopropyle. Après un dégazage aux ultrasons pendant trois minutes, on évapore à sec. Le composite formé est filtré puis séché à l'air libre. b2) Pour support de type A: 0,45 g de cellulose tris[6- (4-allyloxyphényl)uréthane,2,3,6-(3,5-diméthylphényl)uréthane] sont mis en solution dans 27 ml de tétrahydrofurane puis on ajoute 3 g de silice Kromasil mercaptopropyle. Après un dégazage aux ultrasons pendant trois minutes, on évapore à sec. Le composite formé est filtré puis séché à l'air libre. 4- a) Préparation d'un support chromatographique de type A: Le composite tel que préparé ci-dessus (3 - b2) est mis en solution dans 17 ml d'heptane en présence d'une quantité catalytique de peroxyde de benzoyle. Le milieu réactionnel est porté à reflux pendant 14 heures puis filtré et séché à l'air libre. b) Préparation d'un support chromatographique de type B: Le composite tel que préparé ci-dessus (3 - bl) est mis en solution dans 17 ml d'heptane en présence d'une quantité catalytique de peroxyde de benzoyle. Le milieu réactionnel est porté à reflux pendant 14 heures puis filtré et séché à l'air libre. B -. UTILISATION DE SUPPORTS CHROMATOGRAPHIQUES SELON L'INVENTION I A - exemple de séparation sur support de type A soluté test: 2,2,2Trifluoro-1-(9-anthryl)éthanol) OCF,- CH-OH - Phase mobile:À chloroforme pur 100 % Détection UV à 254nm D.O (densité optique) 0,2 Débit: 1 ml/min P= 6,2 MPa (900 psi) To= 2, 95" (mesure du temps mort avec le 1,3,5-tritertbutylbenzène) Facteurs de capacité - k' = 1,03 k'2 = 2,56 ? 'injection to Facteur de sélectivité: (x = 2,64 Q3 I B exemple de séparation sur support de type A soluté test: Indapamide CH3 SO2NH2 N-NH ( O _........_ ic ---- 1-----... Phase mobile: chloroforme pur 100 % Détection UV à 254nm; D.O.= 0,2 Débit: l ml/min P= 6,2 MPa (900 psi) To = 2,95' (mesure du temps mort avec le 1,3,5-tritertbutylbenzène) Facteurs de capacité: k'1 = 7,47 k'2 = 9,17 T: injection to Facteur de sélectivité: a = 1,23 I C:exemple de séparation sur support de type A soluté test: 2.2,2- Trifluoro-1-(9-anthryl)éthanol --:--' --...CF, -CH-OH --_- _ _ f2 _ _ _.' _-i. .. _.... _. _À..._..DTD: - '.-. - -'l -._. _I---'-_ Phase mobile dichiorométhane pur 100 % Détection UV à 254nm; D.O.= 0,2 Débit:1 ml/min P= 6,2 MPa (900 psi)' Ta = 2,95' (mesure du temps moC avec le 1,3,5-tritertbuybenzène) Facteurs de capacitéek = 0,56 k'2= 1,03 1' injection to Facteur de sélectivité: c= 1,85 N._....._ _ _ * I D exemple de séparation sur support de type A soluté test: Indapamide -- CHN _ _ __. _ ( SO2NH2 _= ___.._. _.N-NH-= ---- =________ C éI __. Phase mobile dichlorométhane pur 100 % Détection UV à 254nm D. O.= 0,2 Débit ' ml/min P= 6,2 MPa (900 psi) To = 2,95' (mesure du temps mort avec le 1,3,5-tritertbutylbenzène) Facteurs de capacité k1 = 2,13 k'2 = 2,39 injection to Facteur de sélectivité: ac = 1,12 I E exemple de séparation sur support de type B soluté test Oxazepam o Cl.j-. v- -o ci C6H5 ...............................DTD: Phase mobile: heptane/isopropanol/diéthylamine 70/30/0,1 Détection UV à 254nm D.O.= 0,1 Débit: 1 ml/min P= 5,5 Mpa (800 psi) To = 2,82 ' (mesure du temps mort avec le 1,3,5-tritertbutylbenzene) Facteurs de capacité k', = 2,69 k'2= 10,18 ?: injection to Facteur de sélectivité: cc = 3,78 Il A: exemple de séparation sur support de type A soluté test: Indapamide CH, r N sC-NH2 bN-NH O Ci Phase mobile: gradient d'élution en mode inverse eau (100 %) à acétonitrile (100 %) en 60 minutes Détection UV à 254nm D.O.= 0,5 Debit: 1 ml/min To = 2,80' (mesure du temps mort avec le 1,3,5-tritertbutylbenzene) Facteurs de capacité: k', = 11,03 k'2 = 11,58 T injection to Facteur de sélectivité: c = 1,05 Il B exemple de séparation sur support de type A soluté test: Benzoïne L- Phase mobile. gradient d'élution en mode normal heptane (100 %5) à isopropanol (100 %) en 60 minutes Détection UV à 254nm; D.O.= 0,02 Débit: lml/min To = 2,90 ' (mesure du temps mort avec le 1,3,5-tritertbutylbenzène) Facteurs de capacité: k', = 5,10 k'2 = 6,28 T: injection to Facteur de sélectivité: c = 1,23 t.% III: exemple d'inversion de l'ordre de sortie des énantiomères d'un principe actif pharmaceutique sur support de type A principe actif (eutomère): 17454 énantiomère indésirable (distomère): 17455 CONDITIONS 1: 17455 élué après le 17454 phase mobile: (v = volume) - hexane 89,4v/méthanol 2, 4v/isopropanol 8,0v/diéthylamine 0,2v 50 % - dichlorométhane 10 % - hexane 40 % temps de rétention du S 17454: 18,29' temps de rétention du S 17455: 21,01' (voir graphique ci- après) CONDITIONS 2: 17455 élué avant le 17454 phase mobile: -heptane + 2 % diéthylamine 10 % - dichlorométhane 22 % - heptane 66 % méthanol 2 % temps de rétention du S 17455: 13,86' temps de rétention du S 17454: 14,93' (voir graphique ci-après) Autre paramètres pour conditions 1 et conditions 2 identiques, à savoir: - longueur d'onde de détection: 270 nm en U.V. - débit: 1 ml/mn - volume injecté de 20 pI soit 20 pg de soluté à la concentration utilisée 11I suite CONDITIONS 1 o.ongueu_ d'onde ul._ée PD: A 270. I 002- tl- , '-: mj ^ i -O. 02- I I ' ' I 0 0 00._ 1_0.00o 20.00 CONDITIONS 2 Longueur d'onde uti!isêe: PDA 270. 0.o0- 0.06- _DD v a n'xe 0.02- _. 0.0O0 tO. 0 20.O00 u. inu te s _1 REVENDICATIONS 1 - Méthode comprenant les étapes successives suivantes 1/ la synthèse d'au moins un composé bifonctionnel de type alkényloxyaryle ou alkénylaryloxyaryle de formule générale [R-CH=CH-(X)-O-]n-Ar-Q, o Q est un groupement réactif vis-à-vis d'un hydrogène porté par un hétéroatome choisi dans le groupe formé par l'oxygène, I'azote et le soufre, ou un précurseur d'un tel groupement, et o: o -n est compris entre 1 et 20 - R est l'hydrogène ou un groupement alkyle linéaire ou ramifié ou un groupement alkoxy linéaire ou ramifié ou l'hydroxyle ou un groupement aryle éventuellement substitué, -X est un groupement alkyle linéaire ou ramifié ou un groupement aryle éventuellement substitué par au moins un groupement choisi dans le groupe formé par les groupements hydrogène, alkyle, alkoxy, hydroxy ou trihalogénoalkyle -Ar est un groupement aryle ou polyaryle, éventuellement substitué par au moins un atome d'hydrogène ou un groupement choisi dans le groupe formé par les groupements alkyle, alkoxy, hydroxy, trihalogénoalkyle, silyle, thiol, amino, aminoalkyle, amide, nitro, nitrosamino, N-amino, aldéhyde, acide ou ester. 2/la réaction d'au moins un hydrogène d'une fonction alcool, amine ou thiol d'au moins une unité chirale d'un produit par au moins un groupement Q de composé bifonctionnel de l'étape 1/, de façon à synthétiser au moins un composé chiral. 2 - Méthode selon la revendication 1 tel que le groupement Q est choisi dans le groupe formé par les groupements suivants: -N=C=O ou son précurseur, -NH2 ou -CON3, -COCI ou son précurseur, -COOH, -N=C=S, -CH2Y, o Y est Cl ou Br ou I ou le méthylsulfonyloxy ou la paratoluènesulfonyloxy ou le 3,5- diméthylphénylsulfonyloxy. 3 - Méthode selon l'une des revendications 1 ou 2 comportant une étape supplémentaire d'hydrosilylation avant ou après l'étape 2/, de façon à transformer au moins une partie des motifs alcényles R-CH=CH-en motif (R1,R2,R3)-SiCH(R)- CH2-, o: R1 est un groupement hydrogène ou alkoxy ou halogène ou amino ou alkylamino, R1 et R3, identiques ou différents de R1, sont chacun un groupement alkoxy, hydroxyle, trihalogénoalkyle, alkyle, linéaire ou ramifié ou aryle. R est l'hydrogène ou un groupement alkyle linéaire ou ramifié ou un groupement alkoxy linéaire ou ramifié ou l'hydroxyle ou un groupement aryle éventuellement substitué. 4 - Méthode selon l'une des revendications 1 à 3 tel que le composé chiral est déposé physiquement sur un support, de façon à obtenir un support chiral. io 5 - Méthode selon l'une des revendications 1 à 3 tel que le composé chiral est déposé puis greffé par une liaison chimique covalente sur un support, préalablement dérivé par au moins un groupement choisi dans le groupe formé par les groupements alkoxy, halogéno ou aminosilanes, ledit groupement comportant également la fonction de type -SH, -SiH ou -CH=CH-, par au moins une partie des motifs alcényles, de façon à obtenir un support chiral. 6 - Méthode selon l'une des revendications 4 ou 5 tel que le support est choisi dans le groupe formé par les supports de type gel de silice native ou modifiée, les oxydes de zircone, de magnésium, d'aluminium, de titane, les billes de verre, les carbones ou tout polymère organique. 7 - Méthode selon l'une des revendications 1 à 3 tel que le composé chiral est polymérisé par réticulation d'au moins une partie des motifs alcényles de façon à obtenir des billes de polymères qui constituent essentiellement un support chiral. 8 - Procédé selon l'une des revendications 4, 5 ou 7 tel que le support chiral obtenu à la troisième étape est utilisé dans une opération de séparation de composés chiraux ou de préparation d'énantiomères. 9 - Méthode selon la revendication 8 tel que ladite opération est choisie parmi les méthodes suivantes: la chromatographie liquide, la chromatographie gazeuse, la chromatographie supercritique, la chromatographie subcritique, la chromatographie de partage centrifuge, 'électrophorèse, 1'éléctrochromatographie, ou tout procédé de séparation membranaire, ainsi que la synthèse asymétrique. - Procédé de synthèse de polymères comprenant les étapes successives suivantes: 1/ la synthèse d'au moins un composé bifonctionnel de type alkényloxyaryle ou alkénylaryloxyaryle de formule générale [R-CH=CH-(X)O-]n-Ar-Q, ou Q est un groupement choisi dans le groupe formé par les groupements suivants: -N=C=O ou son précurseur, -NH2 ou -CON3, -COCI ou son précurseur, -COOH-N=C=S, -CH2Y, o Y est Cl ou Br ou I ou le méthylsulfonyloxy ou le paratoluènesulfonyloxy ou le 3,5diméthylphénylsulfonyloxy et o -n est compris entre 1 et 20 -R est l'hydrogène ou un groupement alkyle linéaire ou ramifié ou un groupement alkoxy linéaire ou ramifié ou l'hydroxyle ou un groupement aryle éventuellement 1o substitué, -X est un groupement alkyle linéaire ou ramifié ou un groupement aryle éventuellement substitué par au moins un groupement choisi dans le groupe formé par les groupements hydrogène, alkyle, alkoxy, hydroxy ou trihalogénoalkyle -Ar est un groupement aryle ou polyaryle, éventuellement substitué par au moins un atome d'hydrogène ou un groupement choisi dans le groupe formé par les groupements alkyle, alkoxy, hydroxy, trihalogénoalkyle, silyle, thiol, amino, aminoalkyle, amide, nitro, nitrosamino, N-amino, aldéhyde, acide ou ester 2/ la polymérisation par le motif alcényle ou par le groupement R1 du composé bifonctionnel de l'étape 1/, de façon à synthétiser au moins un polymère fonctionnalisé par un groupement Q. 11 - Composé bifonctionnel de type alkényloxyaryle ou alkénylaryloxyaryle de formule générale [R-CH=CH-(X)-O-]n-Ar-Q, o Q est un groupement réactif vis-à- vis d'un hydrogène porté par un hétéroatome choisi dans le groupe formé par l'oxygène, l'azote et le soufre ou un précurseur d'un tel groupement, et o -n est compris entre 1 et 20 -R est l'hydrogène ou un groupement alkyle linéaire ou ramifié ou un groupement alkoxy linéaire ou ramifié ou l'hydroxyle ou un groupement aryle éventuellement substitué, -X est un éventuel groupement alkyle linéaire ou ramifié ou un groupement aryle éventuellement substitué par au moins un groupement choisi dans le groupe formé par les groupements hydrogène, alkyle, alkoxy, hydroxy ou trihalogénoalkyle -Ar est un groupement aryle ou polyaryle, éventuellement substitué par au moins un atome d'hydrogène ou un groupement choisi dans le groupe formé par les groupements alkyle. alkoxy, hydroxy, trihalogénoalkyle, silyle, thiol, amino, aminoalkyle, amide, nitro, nitrosamino, N-amino, aldéhyde, acide ou ester. à l'exclusion des composés suivants: la 4-allyloxyaniline, I'acide 4- allyloxybenzoïque, son chlorure d'acide et le 4-allyloxyphénylisocyanate. 12 - Composé selon la revendication 1l 1 tel que le groupement Q est choisi dans le groupe formé par les groupements suivants: -N=C=O ou son précurseur, -NH2 ou -CON3, -COCI ou son précurseur, -COOH, -N=C=S, CH2-Y, o Y est Cl ou Br ou I ou le méthylsulfonyloxy ou le paratoluènesulfonyloxy ou le 3,5- diméthylphénylsulfonyloxy. o 13 - Composé chiral susceptible d'être obtenu par réaction d'au moins un hydrogène d'une fonction alcool, amine ou thiol, d'au moins une unité chirale d'un produit avec au moins un groupement Q de composé bifonctionnel selon l'une des revendications 1 1 ou 12. i5 14 - Composé chiral susceptible d'être obtenu par réaction d'hydrosilylation du composé chiral selon la revendication 13, de façon à transformer au moins une partie des motifs alcényles dudit composé chiral selon la revendication 13 R- CH=CH- en motif (R1,R2,R3)-Si-CH(R)-CH2-, o: R1 est un groupement hydrogène ou alkoxy ou halogène ou amino ou alkylamino, * R1 et R3, identiques ou différents de R1, sont chacun un groupement alkoxy, hydroxy, trihalogénoalkyle, alkyle, linéaire ou ramifié, ou aryle, -R est l'hydrogène ou un groupement alkyle linéaire ou ramifié ou un groupement alkoxy linéaire ou ramifié ou l'hydroxyle ou un groupement aryle éventuellement substitué. - Composé chiral susceptible d'être obtenu par réaction d'hydrosilylation du composé bifonctionnel selon l'une des revendications 1 1 ou 12, de façon à transformer au moins une partie des motifs alcényles R-CH=CH- en motif (R1,R2,R3)-Si-CH(R)-CH2-, o: À R1 est un groupement hydrogène ou alkoxy ou halogène ou amino ou alkylamino, R1 et R3, identiques ou différents de R1, sont chacun un groupement alkoxy, hydroxy, trihalogénoalkyle ou alkyle, linéaire ou ramifié ou aryle, puis par réaction d'au moins un hydrogène d'une fonction alcool, amine ou thiol, d'au moins une unité chirale d'un produit avec au moins un groupement Q dudit composé selon l'une des revendications 11 ou 12. 16 - Composé chiral selon l'une des revendications 1 à 9 ou 13 à 15 tel que ladite unité chirale d'un produit est une unité osidique d'un produit choisi parmi les holosides, hétéroholosides, oligosides, cyclooligosides, hétérooligosides, polyosides, hétéropolyosides, enzymes et protéines. 17 - Composé chiral polymérisé et réticulé selon l'une des revendications 13 à 16, ou ses dérivés ester ou amide ou urée ou carbamate ou thioéther ou thiocarbamate, de formule générale (I) suivante =HIRALE (LIEN A) UNA HRALEJ.,q CHRALE s (LIEN B)r avec q au moins égal à 1 et inférieur à 20 avec s au moins égal à 1 et inférieur à 20 000 et avec si r = 0, le composé est un polymère ou oligomère ou monomère chiral pur réticulé si r 2 1, le composé est un polymère ou oligomère ou monomère chiral réticulé en un réseau tridimensionnel et lié à un support réticulé. avec: LIEN A: -Y-W-Ar -t O-X-CH2-CH-L-CH-CH2-X-O - -Ar- - Y- et avec LIEN B: R I SUPPORT - K - CH - CH2 - X - O - Ar - W- Y- dans lequel: -"unité chirale" représente un composé chiral monomérique, oligomérique, cyclooligomérique ou polymérique et comportant éventuellement une fonction amine primaire ou secondaire ou une fonction hydroxyle primaire, secondaire ou tertiaire ou une fonction sulfidryle et dans lequel tout ou partie de ces fonctions sont éventuellement modifiées sous forme ester, amide, urée, carbamate, thioester ou thiocarbamate, et o: o - W représente un groupement - CH2 - ou un groupement -CO- ou un groupement -NH-CO- ou un groupement -NH - CS- -Y représente un atome de soufre ou d'oxygène ou le groupement amino. - n est compris entre 1 et 20. - Ar représente un groupement aryle ou polyaryle. - X représente un groupement akyle ou aryle. - R représente un groupement alkyle ou un hydrogène. - L représente une liaison simple ou un bis-sulfidryle ou un silane ou un groupement éthylène éventuellement substitué ou un disiloxane - K représente une liaison simple ou un siloxane ou un silane. - " Support " représente un support organique ou minéral, fonctionnalisé par un alcène ou un hydrogénosilane ou un sulfidryle. 18 - Composé selon la revendication 17 possédant l'une des formules suivantes: R UNIE H 1UNITE } Y Y-Wl-Ar--0-X-CH-C-C-H;-x-0 -Ar-Wl-Y, AX YlYrWî-Ar{OX O H H2 LCHIRALE C - ' - Y CIRWALE 2 R R2 R3 R I I UNIT UNITE -Ar 0-x-c-c-Si-0-Si-C- C-X-r CWlvYU HIALE H2 iA YRA R{ H H2 jn R -WUNITEA H I UNITE CHIRALE Y-Wl-Ar-X-C-C-L-C-C-X--Ar-Wl-Y HIRALE R n R I'H 1E UNITE_ HI UNITE- o NW'':i--Y1-Wl-Ar-O O-X-C-C-KC-C-X-O--Ar-W 1 CHiRAL "'W1'Ar{ LH2 I H H2 Rn Yi Yi I H,HH I Wi-Ar-O-X-C-C-K- SUPPORT K-C-C-X-O-Ar-Wi H2 I 1 H2 R R R2 R3 R UNiTE],,.OYXWCAr{OX-C OS.i_ _S.iCXO}ArWY. CE CHILCRALEVrV''-r H2 I H H R R3 R2 Yi Yi o H H r Wi-Ar-O-X-C-C-KRT K-C--C--X- -Ar-Wi H2 R H2 R2 R R R3 R]. UNITE H {I$ CIRE cHIRALE Y-Wl-Ar-O--X--C--C--S--L--Si--C- -C-X--OAr-Wl-Y-,.,,,o^. EHIRALEH2, / / H H2 R R3 'R2 Yi Yi I H H I Wi-Ar-O-X-C-C-K SUPPORT K-C-C-X-O-Ar-Wi H2 R [H2 19 - Support chiral susceptible d'être obtenu à partir du composé chiral selon l'une des revendications 13 à 1 7 par dépôt physique sur un support. - Support chiral susceptible d'être obtenu à partir du composé chiral selon l'une des revendications 13 à 18 et d'un support, ledit support étant préalablement dérivé par au moins un groupement choisi dans le groupe formé par les 3 groupements alkoxy, halogéno ou aminosilanes, ledit groupement comportant également la fonction de type -SH, -SiH ou -CH=CH-, par réalisation de liaisons chimiques covalentes par au moins une partie des motifs alcényles dudit composé chiral. 21 - Support chiral comportant au moins un composé chiral selon l'une des revendications 13 à 18 et au moins un support. 22 - Support chiral selon la revendication 21 tel que le composé chiral est lié chimiquement audit support, par au moins une liaison chimique covalente. 23 - Support chiral selon l'une des revendications 19 à 22 tel que le support est choisi dans le groupe formé par les supports de type gel de silice native ou modifiée, les oxydes de zircone, de magnésium, d'aluminium, de titane, les billes de verre, les carbones ou tout polymère organique. 24 - Support chiral susceptible d'être obtenu à partir du composé chiral selon l'une des revendications 13 à 18 par polymérisation par réticulation d'au moins une partie des motifs alcényles dudit composé chiral de façon à obtenir des billes de polymères. - Support chiral comportant des billes de composé chiral selon l'une des revendications 13 à 18. 26 - Procédé de séparation de composés chiraux ou de préparation d'énantiomères par utilisation du support chromatographique chiral obtenu à l'une des revendications 19 à 25 dans une opération choisie parmi les méthodes suivantes: la chromatographie liquide, la chromatographie gazeuse, la chromatographie supercritique, la chromatographie subcritique, la chromatographie de partage centrifuge, I'électrophorèse, I'éléctrochromatographie ou tout procédé de séparation membranaire, ainsi que la synthèse asymétrique.